(57)【要約】本発明は、特に脂肪含有充填物質のための容器施栓材のためのシール用インサートのためのポリマー配合物に関し、このポリマー配合物は、この充填物質の中への当該配合物の成分の移行が減少するような組成を有し、このポリマー配合物のショアＡ硬度は４５〜９５の範囲にあり、このポリマー配合物は、ＡＳＴＭ  Ｄ３９５−９７  方法Ｂと同様の圧縮変形試験において、７０℃で３０％〜９０％の圧縮ひずみを示すことを特徴とする。【選択図】なし【特許請求の範囲】
【請求項１】
特に脂肪含有充填物に対して適切な容器施栓材のためのシール用インサートのためのポリマー配合物であって、前記脂肪含有充填物の中への前記配合物の成分の移行が減少するように構成されており、前記ポリマー配合物のショアＡ硬度は４５〜９５の範囲にあり、前記ポリマー配合物は、ＡＳＴＭ  Ｄ３９５−９７  方法Ｂと同様の圧縮変形試験において、７０℃で３０％〜９０％の圧縮ひずみを示す、ポリマー配合物。
【請求項２】
前記配合物は、２０％〜１００％の少なくとも１つのブロック共重合体を含み、好ましくは前記ブロック共重合体は、エチレンおよび少なくとも１つのＣ３−Ｃ２０  α−オレフィンのインターポリマーまたはエチレンおよび適宜、別の不飽和モノマーと組み合わせた１つのＣ３−Ｃ２０  α−オレフィンの共重合体である、請求項１に記載の配合物。
【請求項３】
前記ブロック共重合体は、０．８５〜０１．１ｇ／ｃｍ３の密度、好ましくは１９０℃で５ｋｇの荷重における０．０１ｇ／１０分〜１０００ｇ／１０分のメルトフローインデックス（ＭＦＩ）、特に１ｇ／１０分〜１００ｇ／１０分のＭＦＩを有する、請求項２に記載の配合物。
【請求項４】
前記ブロックポリマーは、ポリエチレンと、プロペン、ブテン、ヘキセンおよびオクテンから選択されるアルケン、特にオクテンとから構成される、請求項１から請求項３のいずれか１項に記載の配合物。
【請求項５】
前記配合物は、０％〜８０％の少なくとも１つのランダム共重合体を含み、前記ランダム共重合体は、エチレンおよび少なくとも１つのＣ３−Ｃ２０  α−オレフィンの直鎖状インターポリマー、またはエチレンおよび少なくとも１つのＣ３−Ｃ２０  α−オレフィンの分枝状インターポリマーである、請求項１、請求項２、請求項３または請求項４に記載の配合物。
【請求項６】
前記ランダム共重合体は、０．８５〜１．１ｇ／ｃｍ３の密度、および好ましくは０．１５ｇ／１０分〜１００ｇ／１０分のメルトフローインデックス（ＭＦＩ）を有する、請求項５に記載の配合物。
【請求項７】
前記ランダム共重合体は、２つのアルケン、特にエチレン、プロペン、ブテン、ヘキセンおよびオクテンから選択される２つのアルケンを含み、特にエチレンおよびオクテンを含む、請求項１から請求項６のいずれか１項に記載の配合物。
【請求項８】
前記共重合体はメタロセン触媒を使用することにより重合される、請求項７に記載の配合物。
【請求項９】
前記配合物は、２０％〜１００％の、ブロック共重合体ではない少なくとも１つのオレフィン共重合体を含む、請求項１に記載の配合物。
【請求項１０】
前記組成物は、０％〜２５％の、特にＨＤＰＥおよび／またはｃｏ−ＰＰおよび／またはＳＥＢＳから選択されるポリオレフィンを含む、請求項１から請求項９のいずれか１項に記載の配合物。
【請求項１１】
前記配合物は、約２５のショアＤ硬度で、６５〜９０のショアＡ硬度、特に約８５のショアＡ硬度を有する、請求項１から請求項１０のいずれか１項に記載の配合物。
【請求項１２】
前記配合物は７０℃で５５％〜７５％、特に７０％の圧縮ひずみを有する、請求項１から請求項１１のいずれか１項に記載の配合物。
【請求項１３】
ワックス、シリコーンなどの添加剤、特に発泡剤を含む、請求項１から請求項１２のいずれか１項に記載の配合物。
【請求項１４】
前記容器施栓材は、ラグキャップ、Ｐｒｅｓｓ−ｏｎ  ｔｗｉｓｔ−ｏｆｆ（プレス・オン・ツイスト・オフ）（登録商標）  キャップ、スリップキャップ、クリンプオンキャップまたは回転式金属キャップである、請求項１から請求項１３のいずれか１項に記載の配合物。
【請求項１５】
前記シール用インサートの材料の組成は、前記容器施栓材がＥＣ規制１９３５／２００４の規定を満たすように選択される、請求項１から請求項１４のいずれか１項に記載の配合物。
【請求項１６】
前記シール用インサートの材料の組成は、前記容器施栓材がＥＣ規制２０２３／２００６の規定を満たすように選択される、請求項１から請求項１５のいずれか１項に記載の配合物。
【請求項１７】
前記シール用インサートの材料の組成は、前記容器施栓材がＥＣ指令２００２／７２／ＥＣの規定を満たすように選択される、請求項１から請求項１６のいずれか１項に記載の配合物。
【請求項１８】
前記シール用インサートの材料の組成は、前記容器施栓材がＥＣ規制３７２／２００７の規定を満たすように選択される、請求項１から請求項１７のいずれか１項に記載の配合物。
【請求項１９】
前記シール用インサートの材料の組成は、前記容器施栓材がＥＣ指令２００７／１９／ＥＣの規定を満たすように選択される、請求項１から請求項１８のいずれか１項に記載の配合物。
【請求項２０】
前記シール用インサートは、９５℃、好ましくは１２１℃、より好ましくは１３２℃の温度で脂肪含有充填物質と接触して、滅菌の条件下で使用可能である、請求項１から請求項１９のいずれか１項に記載の配合物。
【請求項２１】
熱可塑性粒子の形態にある、請求項１から請求項１９のいずれか１項に記載の配合物。
【請求項２２】
脂肪含有充填物用に使用される容器施栓材のためのシール用インサートの製造のためのポリマー配合物の使用であって、前記充填物の中への前記ポリマー材料の成分の移行が、ＥＣ規制１９３５／２００５、好ましくはＥＣ規制２０２３／２００６も、特にＥＣ規制３７２／２００７、特に好ましくはＥＣ指令２００２／７２／ＥＣおよび２００７／１９／ＥＣの規定を満たす、使用。
【請求項２３】
請求項１から請求項２０のポリマー配合物を含むシール用インサート。
【請求項２４】
請求項１から請求項２０のポリマー配合物を含むシール用インサートを具える容器施栓材。
【発明の詳細な説明】
【技術分野】
【０００１】
本発明は、収容される物質、特に、脂肪含有充填物のために使用される容器の（金属またはプラスチックから作製される）容器施栓材のためのシールライナーのためのポリマー配合物であって、この脂肪含有充填物の中への配合物の成分の移行が減少するように構成されているポリマー配合物に関する。
【背景技術】
【０００２】
本願で考慮するタイプの大きめの容器施栓材は、食料品用または飲料用のねじぶた付きの瓶のシールのために典型的に使用される、特定のラグキャップである。これらの食料品は、インスタント食品または調理済み食品、ソース、珍味（Ｆｅｉｎｋｏｓｔ）、魚肉の油漬け、前菜（Ａｎｔｉｐａｓｔｉ）、スパイスペーストなど、脂肪含有製品であることが多く、その油脂の内容物は、その梱包材料の脂溶性成分がその食料品の中に溶解するリスクを高める。
【０００３】
これらの要求は、典型的にはＰｒｅｓｓ−ｏｎ  ｔｗｉｓｔ−ｏｆｆ（プレス・オン・ツイスト・オフ）（登録商標）  キャップを具えたガラス瓶に入れて販売される幼児食に特に関係する。
【０００４】
工業的には、シール用インサートについてＰＶＣ不含配合物を、または王冠についてライナーを、または狭口瓶についてねじぶたが長い間使用されてきたが、ＰＶＣ含有配合物は、大きめの内径を有する容器のための容器施栓材としての役割を果たすねじぶたなどについていまだ使用されている。通常、このようなＰＶＣ含有配合物は、液体の可塑剤含有系として提供され、室温で付与される。
【０００５】
軟質ＰＶＣ技術に基づいて、ポリアジピン酸エステルを使用することが多い低移行のシール用配合物を配合することができる。その分子量のため、ポリアジピン酸エステルは移行する傾向が低い。しかしながら、本出願人が知る限りでは、分解生成物、特に胃の中で形成される分解生成物の毒物学的な評価は、実施されたことがない。移行を評価するための規定された試験方法、ＥＮ  １１８６、は、４０℃で１０日間の保存後に移行は完結しているということを示唆する。分析の実施によって、これは可塑化ＰＶＣには当てはまらないということが示された。上記試験仕様を満たすときであっても、キャップは、数ヶ月後には移行限界を超える。本発明によれば、ＰＶＣ不含配合物が使用されることが好ましい。本発明に係る製品では、この効果は、液体成分を避けることによって回避される。
【０００６】
しかしながら、包装材料にＰＶＣ含有配合物を使用することは望ましくない。家庭ごみの従来の焼却では、ハロゲン含有プラスチックは、大気中への逃散が有害である酸性ガスを発生させる。加えて、少量のＰＶＣでさえ、廃プラスチックの機械的再生利用を妨げる。さらに、このようなＰＶＣベースのシール用エレメントは可塑剤の使用を必要とし、この点も、食料品の許容できない変質という理由から批判が多い。さらには、ここ数年、ＰＶＣシールにおける添加剤およびそれらの分解生成物に関する公的な議論が高まった。その例は、安定剤から生成されることが多い２−エチルヘキサン酸、およびアゾジカルボンアミドなどの発熱性の発泡剤から生じる可能性があるセミカルバジドである。これらの物質は、公的規制でも見出だされ、その存在についての苦情があった。
【０００７】
梱包材料（場合によっては、容器施栓材のシールライナーがこれに属する）の成分が食物の中へと移行することは、一般に望ましくないだけでなく、法律によっても厳しく規制されている。このような規制の例は、ＥＣ指令１９３５／２００４、２０２３／２００６、２００２／７２／ＥＣ、３７２／２００７および２００７／１９／ＥＣである。現在、移行する成分についての上限は６０ｐｐｍである。
【０００８】
観察される可能性がある移行の程度の測定は、特に、ＤＩＮ  ＥＮ  １１８６で定義される方法によって行われる。このような方法は、本発明に関しても使用される。
【０００９】
容器施栓材が、その化学成分の可能性ある移行に関する規制に従う必要がある場合には、本願で考慮するタイプの容器施栓材にＰＶＣ不含シール用インサートを設けることは瑣末な問題ではない。加えて、シール機能は、充填条件下で保証される必要がある。
【００１０】
小さい容器施栓材については、特定の混入物質に対するバリア効果を有するシール用インサート（特許文献１に記載されているものなど）がすでに使用されてきた。
【００１１】
しかしながら、大きめの内径を有する容器開口部のための容器施栓材におけるシーリング材に対する要求は、より難しいものである（例えば、シールの中の比較的大量の材料のため）。このような用途については、シール用エレメントの製造の際のポリマー材料の十分な流動性を、栓をした状況での十分なシールと組み合わせることが特に重要である；これは、今日必要とされる、ガスの浸透または逃散に対する不透過性も含む。場合によっては、これは、過剰圧力弁効果と組み合わされ、この効果は、過剰の圧力が容器の中で発生される加温または他の理由による、容器の噴出を防止する。加えて、とりわけ、大きめの開口径を有する容器の典型的な使用（保存食料など）のために、シール用エレメントが滅菌の条件下で使用可能であることが必要とされる。
【００１２】
特許文献１に記載される容器施栓材は、典型的には、従来の狭口瓶の中にビール、ソフトドリンク、ジュース系飲料などを瓶詰めするために意図されているが、この容器施栓材は、低温殺菌および高温充填などのその文献に記載される処理に耐える必要がある。低温殺菌および高温充填では、１００℃までの温度が使用される。本発明に係るポリマー材料は、低温殺菌または高温充填に適したように、その上、脂肪含有充填物と接触した際に、その材料のシール効果を必要な程度まで維持するように調整されている。
【００１３】
すべてのこれらの特徴を満たす際に、シールは、化学成分の移行についての上記の要求に適合する必要もある。
【００１４】
従来の配合物の加工を容易にするために、希釈剤および／または可塑剤が通常添加される。特に、希釈剤油／または可塑剤（好ましくはホワイトオイル）などの常温で液体である成分が使用される。
【００１５】
このような配合物は、必要に応じてこの配合表を修正した後で、大きめの開口径用のシール用インサートへと加工することができるということが示されている。しかしながら、このようなシール用インサートを具える容器施栓材は、化学成分の移行に関しては、常に法規制に適合するというわけではない。
【００１６】
従って、好ましくはＰＶＣに基づかないポリマーベースのシール用インサートを有し、かつ大きめの開口径（内径２ｃｍを超える）を有する容器に対して使用することができる容器施栓材についてのニーズがある。このような施栓材は、殺菌可能であるべきであり、かつ厄介な、シーリング材の化学成分の移行をまったく示さないものであるべきである。その上、この施栓材は、脂肪含有充填物質に対して使用されるべきである。
【先行技術文献】
【特許文献】
【００１７】
【特許文献１】欧州特許第０  ５０３  １２４号明細書
【発明の概要】
【発明が解決しようとする課題】
【００１８】
このような容器施栓材の製造のためのシール用インサートであって、このような容器施栓材が、ＰＶＣを含有しないポリマーベースのシール用エレメントを具えることを可能にし、かつ梱包材料成分の移行に関する法規制に適合するシール用インサートを提供することが、本発明の１つの重要な目的である。
【００１９】
本発明の別の目的は、対応する容器施栓材を明確にすることである。
【００２０】
さらには、本発明は、このような容器施栓材の製造のための、特に適切なポリマー配合物の使用に関する。
【課題を解決するための手段】
【００２１】
上記目的を成し遂げるために、本発明に係る容器施栓材のためのシール用インサートは、請求項１に記載の特徴を有する配合物から作製される。
【発明を実施するための形態】
【００２２】
一般に、本発明に係る容器施栓材は、３ｃｍを超える内径を有する開口部の施栓のために使用することができる。これは、王冠、ねじぶたなどで公知の様式で（例えば、欧州特許第０  ５０３  １２４（Ｂ１）号明細書に記載されるように）施栓することができる従来の飲料瓶の内径よりも大きい内径に相当する。
【００２３】
本発明は、比較的大きい容器施栓材の製造に、すなわち２．５ｃｍを超える内径を有する容器開口部から、施栓するべき開口部の内径が４ｃｍよりも大きいものまでに特に適している。
【００２４】
このような容器施栓材は、ジュースの瓶または牛乳瓶などの瓶用に、ジャム瓶などの保存食料用瓶用に、特にソース、スパイスペーストなどの脂肪含有（とりわけ、油含有）食料品用のねじ口瓶用に、ねじぶたとして使用することができる。
【００２５】
本発明に係る容器施栓材は、適切なガラスの中の（例えば、いわゆるＰｒｅｓｓ−ｏｎ  ｔｗｉｓｔ−ｏｆｆ（プレス・オン・ツイスト・オフ）（登録商標）  キャップの形態の）幼児および小児用の食料品の梱包材料に適している。
【００２６】
本発明に係る容器施栓材では、シール用エレメントは、一般の王冠およびねじぶたの場合と同様に、当該容器施栓材の内面上にライナーとして形成される。
【００２７】
公知のボトル施栓材（王冠など）では、シール用エレメントは、たいてい、容器施栓材の内側に円板として形成される。しかしながら、本発明に係る大きめの容器施栓材については、代わりに、容器を施栓した状態で開口部領域の容器壁に接触するポリマー材料の環だけを形成することが有利である可能性がある。このような環形状のシール用エレメントは公知であるが、記載したように、現在それらは、ＰＶＣ含有で可塑化された材料からしか製造されないが、ＰＵ材料から上記のシール用エレメントが製造されることもある。
【００２８】
米国特許第５  ７６３  ００４号明細書（この米国特許は、参照により本願明細書に援用したものとする）に記載されている手順を、この目的のために使用することができる。
【００２９】
一般に、本発明に係る製造方法では、容器施栓材未加工物は、好ましくは最初にその内側が適切なプライマーで前処理された金属から作製されると想定されている。プラスチックから作製される容器施栓材の場合には、この前処理は必要ではない。
【００３０】
通常、このプライマーの組成物はエポキシ−フェノールに基づく。この目的のために特に適切なものは、ＡＣＴＥＧＡ  Ｒｈｅｎａｎｉａ製のワニス系（接着用コートＴＰＥ  １５００を伴うベースコートＴＰＥ  ２７９）であり、この上に、本発明に係る最も好ましい配合物は特に良好に接着する。しかしながら、この下塗りは、ポリエステルベースであることもできる。
【００３１】
あるいは、適切なプライマーコーティングを、積層、ライニングによって、またはおそらくは共押出によっても、堆積させることができる。
【００３２】
このように前処理された未加工物の上に、当該シールを形成することになるポリマー材料が熱によって流動性にされた後に、そのポリマー材料が内面に付与される。それゆえ、特に適切なものは、シール用配合物が１００℃〜２６０℃の温度範囲で与えられる押出である。
【００３３】
シール用インサートが円板形状であるべきである場合、この押出は、未加工物の内面の中心で行うことができる。押出のための当該ポリマー材料の投入は、ノズルからの所定量のポリマー配合物のかき取り（Ａｂｓｔｒｅｉｆｅｎ）によって行われる。
【００３４】
その後、適切なスタンピングプロセス（公知のＳＡＣＭＩ法と同様）によって、まだ流れることができるその押出された材料によって板形状のシールエレメントが形成される。
【００３５】
別の実施形態では、当該シール用エレメントは、適切な高分子材料のスタンピングによって容器施栓材または容器施栓材未加工物の外側に形成することができ、その後、シール用インサートは施栓材または未加工物の中へと導入される。この方法は、小さい容器施栓材については「外殻成形（ｏｕｔｓｈｅｌｌ−ｍｏｕｌｄｉｎｇ）」（ＳＡＣＭＩ）としても知られている。
【００３６】
より具体的には、本発明は、概して、法規制に従っての梱包成分の移行から保護されるべき飲料および食料品用に使用される容器のための容器施栓材（金属またはプラスチックから作製される）に関する。これらは、例えば、脂肪含有および油含有の食料品、例えば調理済みまたはインスタント食品、とりわけ油分の多いソースおよびスパイスペースト、例えば、カレーペーストである。これらの食料品の油脂成分の中に、ホワイトオイルなどの希釈剤だけでなく可塑剤の成分も特に容易に溶解する。
【００３７】
容器の隙間のない施栓を確実にするために、本発明に係る容器施栓材は、一方でそれらの加工性および他方でそれらのシール特性に関する上記の要求を有する。加えて、それらは、包装材料成分の移行に関する法的な要求を満たす。
【００３８】
これを成し遂げるために、当該シール用インサートの材料は、現在の欧州の規格に従えば充填物質の中に６０ｐｐｍ以下、好ましくは有意に６０ｐｐｍ未満の移行する成分しか検出可能でないよう、脂肪含有充填物質の中への当該材料の成分の移行が十分に防止されるように選ばれる。
【００３９】
主成分として、当該シール用インサートの材料は、好ましくは２つの異なるポリマーを含むポリマー成分を含む。本願明細書で使用する場合の用語「共重合体」は、米国特許第６  ２３５  ８２２（Ｂ１）号明細書にも記載されている用語「インターポリマー」と同じ意味を有することができる。この主たるポリマー成分の特性は、他の成分、例えば他のポリマーの混合によって適切に改変することができる。従って、驚くべきことに、欧州特許第０  ７１４  ４２７（Ｂ１）号明細書に記載されるオレフィンブロック共重合体が、とりわけ第２のポリマーと混合されるときに、この目的を成し遂げるために主成分として有用であるということが見出された。この第２のポリマーとして、特定のランダム共重合体が適切であり、必要に応じてＨＤＰＥ、（ｃｏ）−ＰＰもしくはこの種の他のタイプのポリマーと一緒に用いられ、またはＨＤＰＥ、（ｃｏ）−ＰＰもしくはこの種の他のタイプのポリマーによって置き換えられる。
【００４０】
本発明の好ましい実施形態では、当該シール用インサートの材料は、付与温度で液体である成分を少量しか有しないか、または、より好ましくはまったく有しない。付与温度は、通常、常温に等しく、すなわち屋外または加熱された部屋の通常の温度の範囲にある。
【００４１】
それゆえ本発明によれば、特にホワイトオイルなどの液体希釈剤は、当該シール用インサートの材料に少量しか加えられないか、または好ましくはまったく加えられない。
【００４２】
好ましい実施形態では、この材料は、１０％以下、好ましくは７％以下、より好ましくは４％以下、さらにより好ましくは１％以下の潤滑剤を含有し、この潤滑剤は、４０℃で１０日間の移行試験において、限られた量が脂肪含有充填物質の中へと通過する可能性がある。
【００４３】
当該材料が（本願の出願日において与えられる分析限界の範囲内で）付与温度で液体である成分を絶対的に含有しないことが現在最も好ましい。
【００４４】
さらには、当該シール用インサートの材料が可塑剤を含有しないことが好ましい。
【００４５】
希釈剤を含まないこのようなシール用インサートのための配合物は、潜在的に加工しにくく、とりわけ、容器施栓材の直径が３ｃｍを超える場合、および、例えば欧州特許第０  ５０３  １２４号明細書に記載される材料が、エラストマー鎖セグメントを有するスチレン含有ブロック共重合体に基づく場合は、加工しにくい。それゆえ、本発明によれば、これらのポリマーを含有しない材料が使用されることが好ましい。
【００４６】
シール用インサートが形成される材料は、上記の流体希釈剤または可塑剤も、エラストマー鎖セグメントを有するスチレン含有ブロック共重合体も含有しないことが好ましい。
【００４７】
その代わりに、当該シール用インサートの主成分を形成するポリマー材料が特定のポリアルキレンに基づき、この材料が、希釈剤などなしに加工して３ｃｍを超える直径を有する容器施栓材のためのシール用インサートを形成することができることが好ましい。
【００４８】
一方でポリエチレン単位を含み、かつ他方でプロペン、ブテン、ヘキセン、特にオクテンから選択されるアルケンモノマーから構成されるブロック共重合体が、この目的のために特によく適合していることが見出された。
【００４９】
このようなコポリマーは、メタロセン触媒を使用することにより、所望の物性で製造することができる。
【００５０】
適切なポリマーは、欧州特許第０  ７１４  ４２７（Ｂ１）号明細書に記載されている。この特許文献には、これらのポリマーそれ自体を加工してシール用インサートを形成することができ、添加剤を加えるべきではないと記載されている。しかしながら、本発明は、とりわけ、本発明に係る添加剤が添加されるときに、これらのポリマーを加工して改善されたシール用インサートを形成することができるという知見に基づく。脂肪含有充填物質への材料成分の移行という問題は、その場合には対処されない。
【００５１】
他方で、このような配合物の成分として特に適切なものは、一方でエチレンおよび他方で少なくとも１つのＣ３−Ｃ２０  α−オレフィンの直鎖状もしくは分枝状のインターポリマーによって形成されるランダム共重合体である。適切なランダムポリマーは、例えば米国特許第６  ２３５  ８２２号明細書に記載されている。
【００５２】
本発明によれば、上記ブロック共重合体が２０〜１００％の範囲で存在し、上記ランダム共重合体が０〜８０％の範囲で存在し、さらなる成分として、２５％までの他のポリオレフィン、特に、スチレン−エチレン／ブチレン−スチレン（ＳＥＢＳ）、ＨＤＰＥまたはｃｏ−ＰＰが存在する他の配合のバリエーションが可能であることが見出された。
【００５３】
本発明によれば、当該配合例は、３７％〜４１％の範囲のエチレン−オクテンブロック共重合体、例えばＩｎｆｕｓｅ  Ｄ９００７、５８％〜６２％の範囲のエチレン−オクテンランダム共重合体、例えばＥｎｇａｇｅ  ８４０２、０．１％〜０．３％の範囲の酸化防止剤、例えばＩｒｇａｎｏｘ  １０１０、０．０％〜０．２％の範囲の安定剤、例えばＩｒｇａｆｏｓ  １６８、０．２％〜０．４％の範囲の潤滑剤、例えばエルカ酸アミド、および０．２％〜０．４％の範囲のオレイン酸アミドなどの潤滑剤を含むことができる。
【００５４】
高温充填および低温殺菌用に使用するための例示的な配合例は下記のものを含む：
エチレン−オクテンブロック共重合体：３９．１％
エチレン−オクテンランダム共重合体：６０％
酸化防止剤：                        ０．２％
安定剤：                            ０．１％
潤滑剤：                            ０．６％
【００５５】
本発明によれば、当該材料は、一般に４５〜９５のショアＡ硬度を有する。特に、上記配合例によれば、当該材料は、約８５のショアＡ硬度および約２５のショアＤ硬度を有する。このポリマー配合物の圧縮ひずみ（圧縮変形試験ＡＳＴＭ  Ｄ３９５−９７方法Ｂと同様に測定される）は、５０〜８０％である。
【００５６】
本発明に係る高分子材料は、少なくとも６０℃、最長で１０分および最短で１分の高温充填から始まり、１００℃までで、６０分間までの高温充填に耐えることができる。６０℃から始まる高温充填は、６０分間のうちに、５℃の増分で１００℃まで成し遂げることができる。
【００５７】
１８５℃での見かけのせん断粘度は、１００ｓ−１で＜１００Ｐａ×ｓであり、５００ｓ−１で＜５０Ｐａ×ｓである。これは、０．５ｍｍのノズル直径を有するツインボア・キャピラリーレオメータ、Ｐｏｒｐｏｉｓｅ  Ｐ９を使用して測定される。
【００５８】
任意に、色素（好ましくは、あらゆる色素移行を防止するために無機色素）が当該配合物の配合例に加えられてもよい。例えば加工特性および性能特性を改善するために、ワックス、シリコーンおよび特に発泡剤などの他の添加剤がこのポリマー配合物に加えられてもよいということも示された。
【００５９】
さらには、当該ポリマー配合物は、ＡＳＴＭ  Ｄ  ３９５−９７、方法Ｂと同様の圧縮変形試験において、７０℃で３０〜９０％の圧縮ひずみを示す。滅菌された生成物については、圧縮ひずみはより高い値、９０％までを有する。低温殺菌可能な（しかし滅菌可能ではない）製品については、圧縮ひずみは、いくらかは低い値、約８０％までであってもよい。熱可塑性加硫物（ＴＰＶ材料）を含む配合物については、圧縮ひずみの下限は、３０％までであってもよい；他の材料については、圧縮ひずみの範囲は、少なくとも５０％であることが好ましい。
【００６０】
これらの材料は、例えば、本出願人の同時係属中の国際特許出願（発明の名称「Ｖｅｒｆａｈｒｅｎ  ｚｕｒ  Ｈｅｒｓｔｅｌｌｕｎｇ  ｅｉｎｅｓ  Ｇｅｆａｅｓｓｖｅｒｓｃｈｌｕｓｓｅｓ（容器施栓材の製造方法）」）の記載された方法を用いて加工して、大きい容器施栓材用の相応に大きいシール用エレメントを形成することができる。このように、例えば、ＥＣ指令１９３５／２００４  ２０２３／２００６、２００２／７２／ＥＣ、３７２／２００７および２００７／１９／ＥＣの規制を満たすシール用インサートを具える６０ｍｍを超える直径を有するラグキャップを提供することが初めて可能になる。
【００６１】
これらの法的な要求に関して、移行試験が、本発明に係る容器施栓材について、ＤＩＮ  ＥＮ  １１８６に記載されているように、実施される必要がある。この測定方法の代表例は本願の記載の中にはないが、これらの試験は、ＤＩＮ  ＥＮ  １１８６への参照によって本願の開示の中に援用される。
【００６２】
本発明に係るポリマー材料の使用により、そのような製造されたシール用インサートを、問題なく、かつ上記のとおりのシール用特性を具えて製造することができるということが可能になる。さらに、そのような容器施栓材は低温殺菌可能であり、それらは、本発明に従ってシールされた容器の中に閉じ込められている飲料または食料品、とりわけ脂肪含有充填物質の中へのポリマー材料の成分の移行に関する上記の欧州の法規制を満たす。
【００６３】
これに関して、上記欧州法指令の規制、特にＤＩＮ  ＥＮ  １１８６の試験基準に関連する規制は、付与温度およびその後の試験で液体である成分の回避によって複数の想定される配合物から決定することができるポリマー材料についての適切な選択基準である。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
施栓した状態で容器の開口部にシールして接触するように容器施栓材の中に配置されているポリマーベースのシール用エレメントを含む容器施栓材によって施栓するべき２ｃｍを超える内径を有する開口部を有する容器用のＰｒｅｓｓ−ｏｎ  ｔｗｉｓｔ−ｏｆｆ（プレス・オン・ツイスト・オフ）（登録商標）  キャップを製造するための方法であって、前記方法において、ポリマー配合物は加熱によって十分に流動性にされ、前記シール用エレメントが製造されて所望の形状へと機械的に成形されるべき領域において前記容器施栓材に付与され、前記所望の形状は、前記シール用エレメントが冷却した後には維持され、
前記ポリマー配合物のショアＡ硬度は４０〜９０の範囲にあり、
前記ポリマー配合物は、ＡＳＴＭに従う圧縮変形試験において、７０℃、２５％の圧縮において２２時間後に、３０％〜７０％の圧縮ひずみを示し、
前記ポリマー配合物はＰＶＣ不含であり、かつ２つの異なるポリマーを含み、そのうちの一方は、一方でポリエチレン単位を含み、かつ他方でプロペン、ブテン、ヘキセン、および特にオクテンから選択されるアルケンモノマーから構成される共重合体であり、
他方は、一方でエチレンおよび他方で少なくとも１つのＣ３−Ｃ２０  α−オレフィンの直鎖状もしくは分枝状の共重合体から構成されるランダム共重合体である、方法。
【請求項２】
前記配合物は、
２０％〜１００％の範囲の、一方でポリエチレン単位を含み、かつ他方でプロペン、ブテン、ヘキセン、および特にオクテンから選択されるアルケンモノマーから構成される前記共重合体と、
０％〜８０％の範囲の、一方でエチレンおよび他方で少なくとも１つのＣ３−Ｃ２０  α−オレフィンの直鎖状もしくは分枝状の共重合体から構成される前記ランダム共重合体と、
２５％までの、他のポリオレフィン、特に、ＨＤＰＥもしくはｃｏ−ＰＰおよび／またはスチレン−エチレン／ブチレン−スチレン（ＳＥＢＳ）と
を含む、請求項１に記載の方法。
【請求項３】
前記ポリマー配合物のショアＡ硬度は６０〜７５の範囲にある、請求項１または請求項２に記載の方法。
【請求項４】
前記ポリマー配合物は、１０％以下、好ましくは７％以下、より好ましくは４％以下、さらにより好ましくは１％以下の、付与温度で液体である成分、特にホワイトオイルを含む、請求項１から請求項３のいずれか１項に記載の方法。
【請求項５】
前記共重合体はメタロセン触媒を使用することにより製造される、請求項１から請求項４のいずれか１項に記載の方法。
【請求項６】
前記ポリマー配合物は、シール用インサートが低温殺菌の条件下（９８℃まで）で使用できるように構成される、請求項１から請求項５のいずれか１項に記載の方法。
【請求項７】
前記ポリマー配合物は、シール用インサートが滅菌の条件下（１２１℃にて、好ましくは１３２℃にて）で使用できるように構成される、請求項１から請求項６のいずれか１項に記載の方法。
【請求項８】
前記容器施栓材は、施栓した状態でガス不透過効果および／または過剰圧力弁効果を有する、請求項１から請求項７のいずれか１項に記載の方法。
【請求項９】
前記容器施栓材は、施栓した状態で真空保持をもたらす、請求項１から請求項８のいずれか１項に記載の方法。
【請求項１０】
前記ポリマー材料は、粒子として準備され、押出機によって加熱される、請求項１から請求項９のいずれか１項に記載の方法。
【請求項１１】
流動性があるポリマー材料がノズルによって、前記容器施栓材の内側に付与される、請求項１から請求項１０のいずれか１項に記載の方法。
【請求項１２】
付与された前記ポリマー材料はスタンピングなどによって成形される、請求項１０または請求項１１に記載の方法。
【請求項１３】
前記容器施栓材は、２．５ｃｍを超える、好ましくは３ｃｍを超える、より好ましくは少なくとも３．５ｃｍの、さらにより好ましくは少なくとも４ｃｍの前記容器開口部の内径に対応する、請求項１に記載の方法。
【請求項１４】
施栓した状態で容器の開口部にシールして接触するように容器施栓材の中に配置されているポリマーベースのシール用エレメントを含む容器施栓材によって施栓するべき２ｃｍを超える内径を有する開口部を有する容器用の容器施栓材を製造するための方法であって、前記方法において、ポリマー配合物は加熱によって十分に流動性にされ、前記シール用エレメントが製造されて所望の形状へと機械的に成形されるべき領域において前記容器施栓材に付与され、前記所望の形状は、前記シール用エレメントが冷却した後には維持され、
前記ポリマー配合物のショアＡ硬度は４０〜９０の範囲にあり、
前記ポリマー配合物は、ＡＳＴＭに従う圧縮変形試験において、７０℃、２５％の圧縮において２２時間後に、３０％〜７０％の圧縮ひずみを示し、
前記ポリマー配合物はＰＶＣ不含であり、かつ２つの異なるポリマーを含み、そのうちの一方は、一方でポリエチレン単位を含み、かつ他方でプロペン、ブテン、ヘキセン、および特にオクテンから選択されるアルケンモノマーから構成される共重合体であり、
他方は、一方でエチレンおよび他方で少なくとも１つのＣ３−Ｃ２０  α−オレフィンの直鎖状もしくは分枝状の共重合体から構成されるランダム共重合体である、方法。
【請求項１５】
前記配合物は、
２０％〜１００％の範囲の、一方でポリエチレン単位を含み、かつ他方でプロペン、ブテン、ヘキセン、および特にオクテンから選択されるアルケンモノマーから構成される前記共重合体と、
０％〜８０％の範囲の、一方でエチレンおよび他方で少なくとも１つのＣ３−Ｃ２０  α−オレフィンの直鎖状もしくは分枝状の共重合体から構成される前記ランダム共重合体と、
２５％までの、他のポリオレフィン、特に、ＨＤＰＥもしくはｃｏ−ＰＰおよび／またはスチレン−エチレン／ブチレン−スチレン（ＳＥＢＳ）と
を含む、請求項１４に記載の方法。
【請求項１６】
前記ポリマー配合物は、１０％以下、好ましくは７％以下、より好ましくは４％以下、さらにより好ましくは１％以下の、付与温度で液体である成分、特にホワイトオイルを含む、請求項１５に記載の方法。
【請求項１７】
前記共重合体はメタロセン触媒を使用することにより製造される、請求項１４から請求項１６のいずれか１項に記載の方法。
【請求項１８】
前記ポリマー配合物のショアＡ硬度は６０〜７５の範囲にある、請求項１４から請求項１７のいずれか１項に記載の方法。
【請求項１９】
前記ポリマー配合物は、シール用インサートが低温殺菌の条件下（９８℃まで）で使用できるように構成される、請求項１４から請求項１８のいずれか１項に記載の方法。
【請求項２０】
前記ポリマー配合物は、シール用インサートが滅菌の条件下（１２１℃にて、好ましくは１３２℃にて）で使用できるように構成される、請求項１４から請求項１９のいずれか１項に記載の方法。
【請求項２１】
前記容器施栓材は、施栓した状態でガス不透過効果および／または過剰圧力弁効果を有する、請求項１４から請求項２０のいずれか１項に記載の方法。
【請求項２２】
前記容器施栓材は、施栓した状態で真空保持をもたらす、請求項１４から請求項２１のいずれか１項に記載の方法。
【請求項２３】
前記ポリマー材料は、粒子として準備され、押出機によって加熱される、請求項１４から請求項２２のいずれか１項に記載の方法。
【請求項２４】
流動性があるポリマー材料がノズルによって、前記容器施栓材の内側に付与される、請求項２１に記載の方法。
【請求項２５】
容器用のＰｒｅｓｓ−ｏｎ  ｔｗｉｓｔ−ｏｆｆ（プレス・オン・ツイスト・オフ）（登録商標）  キャップのためのシール用エレメントとしての、請求項１から請求項２４のいずれか１項に記載のポリマー配合物の使用。
【国際調査報告】
2013510779.tif 000002
2013510779.tif 000003
2013510779.tif 000004
2013510779.tif 000005
2013510779.tif 000006
2013510779.tif 000007
2013510779.tif 000008
2013510779.tif 000009
2013510779.tif 000010